(57)【要約】【課題】繊維束がバラケて筆記に不具合を生じることなく、高粘度インキのスムースな流出を確保すると共に、粒径の大きな顔料が芯内のインキ流路で目詰まりを起こすことがなく、更に、初期の線幅、好筆感を維持することのできる筆記具用ペン先及びその製造方法を提供すること。【解決手段】繊維を集束して、バインダー樹脂で接着硬化させて得られる繊維束からなる筆記具用ペン先において、上記繊維束の少なくとも筆記面となる表面に熱可塑性樹脂粉体からなる焼結体を被覆してなることを特徴とする。【選択図】　　　図１
2004098518.tif 000002
【特許請求の範囲】
【請求項１】
繊維を集束して、バインダー樹脂で接着硬化させて得られる繊維束からなる筆記具用ペン先において、上記繊維束の少なくとも筆記面となる表面に熱可塑性樹脂粉体からなる焼結体を被覆してなることを特徴とする筆記具用ペン先。
【請求項２】
上記熱可塑性樹脂が、ポリオレフィン、フッ化ビニリデン、ポリテトラフルオロエチレン、エチレンビニルアセテート、アクリロニトリル−スチレン樹脂の群より選んだ少なくとも１種以上の樹脂であることを特徴とする請求項１記載の筆記具用ペン先。
【請求項３】
上記ポリオレフィンが、超高分子ポリエチレン、高密度ポリエチレン、低密度ポリエチレン、ポリプロピレンの群より選んだ少なくとも１種以上の樹脂であることを特徴とする請求項２記載の筆記具用ペン先。
【請求項４】
上記バインダー樹脂がフェノール樹脂、尿素樹脂、メラミン樹脂、フラン樹脂、不飽和ポリエステル樹脂、エポキシ樹脂、ポリウレタン樹脂の群より選んだ少なくとも１種以上の樹脂であることを特徴とする請求項１記載の筆記具用ペン先。
【請求項５】
上記繊維が、アクリロニトリル繊維、ポリアミド繊維、脂肪族ポリエステル繊維、ポリオレフィン繊維の群より選んだ合成繊維の少なくとも１種以上の繊維であることを特徴とする請求項１記載の筆記具用ペン先。
【請求項６】
上記繊維束にはその筆記面を除く部分に樹脂の被覆層が形成され、該被覆層の樹脂融点より上記粉体の樹脂焼結温度が低いことを特徴とする請求項１記載の筆記具用ペン先。
【発明の詳細な説明】
【０００１】
【発明の属する技術分野】
本発明は、筆記具用ペン先及びその製造方法に関するものであり、より詳細には、耐磨耗性及び耐バラケ性（繊維束の割れ、毛羽立ち等）を改良することにより、筆記時の線幅保持性及び芯の耐久性を向上させると共に、筆感に優れている筆記具用ペン先及びその製造方法に関するものである。
【０００２】
【従来の技術】
従来、合成繊維をスチーミングし、次に合成樹脂液に浸漬し、更にノズルを通過させて所定断面の棒状に成形してインキ用ペンを製造することが提案されている。繊維を繊維束としてバインダー樹脂液に浸す前に予めスチーミングすることにより、絞り作業や成形作業を能率よく行うものである（例えば、特許文献１参照。）。
【０００３】
また、合成繊維束を加熱圧縮成形して所定断面形状の棒状物から繊維束ペン先を製造する方法において、繊維束を硬化させる合成樹脂液（バインダー樹脂液）に主溶媒の他に誘電率の高い極性溶媒を使用して、かかる溶媒を高周波加熱することにより硬化させる方法が提案されている（例えば、特許文献２参照。）。このような製造方法によって繊維束ペン先における断面中心部の繊維密度のバラツキや硬化樹脂分の固着状態のバラツキを防止している。
【０００４】
従来、このような繊維束のペン先は、繊維を集束し、バインダー樹脂で接着・硬化させたものであり、繊維としては、アクリロニトリル繊維、ポリアミド繊維、脂肪族ポリエステル繊維、ポリオレフィン繊維などの合成繊維である。また繊維糸の形態としてフィラメント、スライバーが一般に使用されている。接着・硬化に使用するバインダー樹脂は、フェノール樹脂、尿素樹脂、メラミン樹脂、フラン樹脂、不飽和ポリエステル樹脂、エポキシ樹脂、ポリウレタン樹脂が一般的である。
製造ペン先は、長手方向に連続した気孔を内部に有し、繊維量、繊維種、バインダー樹脂種、バインダー樹脂濃度を変更することで、様々な気孔率、硬度、所望のインキ流量、書き味を得ることができる。そして、このような調整を実施することにより、インキへの耐溶剤性のペン先を得ることができる。
【０００５】
【特許文献１】
特公昭４５−２３９６７号公報（第３頁のカラム５など）
【特許文献２】
特公昭５３−１６７３６号公報（第２頁のカラム４など）
【０００６】
【発明が解決しようとする課題】
ところで、ペン先押圧式でバルブを解放しペン先にインキを流出させる液式のペンでは、ペン先押圧式の構造を使用しなければ流出できないインキ、例えば、インキ粘性が高かったり、色材がパール顔料や金属粉顔料の様に粒径が大きかったり、黒色面での筆記を可能にするために酸化チタンのような隠蔽性顔料の含有率が高かったりするインキを用いる場合がある。そして、インキをペン先に流出させるためにペン先先端を筆記面などにあてて押圧すると、高気孔率のペン先ではペン先先端をつぶして初期より所望の線幅が得られない場合がある。更に押圧する際に最も荷重のかかるペン先先端中心部にあっては、一般に繊維を接着・硬化させているバインダー量が少なくなっている。このため、バインダー樹脂から繊維が離脱して筆記先端部がバラケて筆状になり易く、筆記に適さないことが見られた。
【０００７】
一方、バラケない様に繊維量を多くしたり、バインダー樹脂濃度を高くしたりして、低気孔率で硬筆感のペン先を使用すると、前記ペン先押圧式に使用するインキでは、インキの流出ができずにカスレたり、大粒径の顔料を内蔵しているためにペン芯内のインキ流路で目詰まりを起こして、更に筆記が困難になる不具合を有していた。
【０００８】
従って、本発明の課題は、繊維束がバラケて筆記に不具合を生じることなく、高粘度インキのスムースな流出を確保すると共に、粒径の大きな顔料が芯内のインキ流路で目詰まりを起こすことがなく、更に、初期の線幅、好筆感を維持することのできる筆記具用ペン先及びその製造方法を提供することにある。
【０００９】
【課題を解決するための手段】
本発明等者は、バインダー樹脂で接着硬化した繊維束の筆記面となる表面に熱可塑性樹脂の粉体からなる焼結体を被覆すると、筆記時に繊維束がバラケず、高粘度インキのスムースな流出を長期に渡って確保すると共に、粒径の大きな顔料が芯内のインキ流路で目詰まり等も起こすことがないことを見出し、本発明に至ったものである。
【００１０】
即ち、本発明に係る筆記具用ペン先は、以下の構成或いは手段からなることを特徴とし、上記課題を解決するものである。
（１）　繊維を集束して、バインダー樹脂で接着硬化させて得られる繊維束からなる筆記具用ペン先において、上記繊維束の少なくとも筆記面となる表面に熱可塑性樹脂粉体からなる焼結体を被覆してなることを特徴とする筆記具用ペン先。
【００１１】
（２）　上記熱可塑性樹脂が、ポリオレフィン、フッ化ビニリデン、ポリテトラフルオロエチレン、エチレンビニルアセテート、アクリロニトリル−スチレン樹脂の群より選んだ少なくとも１種以上の樹脂であることを特徴とする上記（１）記載の筆記具用ペン先。
（３）　上記ポリオレフィンが、超高分子ポリエチレン、高密度ポリエチレン、低密度ポリエチレン、ポリプロピレンの群より選んだ少なくとも１種以上の樹脂であることを特徴とする上記（２）記載の筆記具用ペン先。
（４）　上記バインダー樹脂がフェノール樹脂、尿素樹脂、メラミン樹脂、フラン樹脂、不飽和ポリエステル樹脂、エポキシ樹脂、ポリウレタン樹脂の群より選んだ少なくとも１種以上の樹脂であることを特徴とする上記（１）記載の筆記具用ペン先。
（５）　上記繊維が、アクリロニトリル繊維、ポリアミド繊維、脂肪族ポリエステル繊維、ポリオレフィン繊維の群より選んだ合成繊維の少なくとも１種以上の繊維であることを特徴とする上記（１）記載の筆記具用ペン先。
（６）　上記繊維束にはその筆記面を除く部分に樹脂の被覆層が形成され、該被覆層の樹脂融点より上記粉体の樹脂焼結温度が低いことを特徴とする上記（１）記載の筆記具用ペン先。
【００１２】
尚、上記（１）記載の筆記具用ペン先の製造方法としては、上記繊維を集束して、接着硬化性の樹脂溶液に含浸させて繊維束を形成し、繊維束を所定形状に成形した後、該形状に合わせた金型内に繊維束を配すると共に、該繊維束と金型との隙間に上記樹脂粉体を充填し、金型を加熱して樹脂粉体を焼結することにより、繊維束の全面或いは筆記面を上記焼結体で被覆してなることを特徴とすることができる。
【００１３】
また、上記（６）記載の筆記具用ペン先の製造方法としては、上記繊維を集束して接着硬化性の樹脂溶液に含浸させて繊維束を棒状に形成し、該棒状繊維束の外周面に樹脂の被覆層を形成し、該繊維束を所定の長さに裁断すると共に、筆記面となる端部を所定形状に成形した後、該筆記面の形状に合わせた金型内に少なくとも該繊維束の筆記面端部を配すると共に、該繊維束と金型との隙間に上記樹脂粉体を充填し、金型を加熱して樹脂粉体を焼結することにより、繊維束の筆記面を上記焼結体で被覆してなることを特徴とすることができる。
【００１４】
【発明の実施の形態】
以下、本発明に係る筆記具用ペン先の好ましい実施の形態を詳述する。尚、本発明に係る筆記具用ペン先は以下の実施形態及び実施例に限るものではない。
図１は、本発明に係る筆記具用ペン先の断面図である。図２は、本発明に係る筆記具用ペン先の別の実施形態を示す断面図である。
【００１５】
本発明に係る筆記具用ペン先は繊維を集束して、バインダー樹脂で接着硬化させて得られる繊維束からなる。
ペン先に使用される繊維としては、植物繊維、又は動物繊維等の天然繊維、セルロース系、たんぱく質系、その他（天然ゴム、アルギン酸繊維等）の再生繊維、セルロース系、塩化ゴム系、塩酸ゴム系等の半合成繊維、およびポリアミド系、ポリエステル系、ポリアクリロニトリル系、ポリオレフィン系、ポリ塩化ビニル系、ポリ塩化ビニリデン系、ポリウレタン系スパンデックス、ポリフルオロエチレン系、ポリクラール系、ポリベンゾエート系等の合成繊維等を挙げることができる。
【００１６】
上記繊維の中でも合成繊維であるアクリロニトリル繊維、ポリアミド繊維、脂肪族ポリエステル繊維、ポリオレフィン繊維であることが望ましい。これらの繊維は、スライバー、フィラメントのどちらでも良く、繊維径（デニール）、及び丸形状や他の異形状等の断面形状は任意であり、適宜選択することができる。
【００１７】
また、繊維を接着硬化させるバインダー樹脂としては、フェノール樹脂、尿素樹脂、メラミン樹脂、フラン樹脂、不飽和ポリエステル樹脂、エポキシ樹脂、ポリウレタン樹脂等を選択することができ、塩化メチレン、酢酸エステルなどの溶剤に溶解させて、集束した繊維を含浸させるものである。バインダー樹脂は、含浸した繊維と共に、加熱乾燥炉を通過させて溶剤を揮発させ、更に硬化させることで、繊維同士を接着させるものであり、濃度、種類は任意であり、適宜選択できる。
【００１８】
バインダー樹脂は、特に使用する繊維を良く接着させるものを選択することである。また、使用するインキの溶剤や、顔料の粒径、配合量などによって繊維径、繊維量、断面形状、繊維材質、樹脂種、樹脂濃度を適宜選んで、繊維束内に目的とする気孔率、硬さを作成することが好ましい。
また、このような繊維束の芯は通常、所望の形状に研磨されるが、後述するように、その後樹脂粉体で被覆焼結を施す場合、そのコアとなる繊維束芯の形状は、所望される最終形状と相似形でも、そうでなくても構わない。しかし、粉末焼結部分の肉厚があまり大きくならないようにペン芯の形状をデザインすることが、芯全体の強度、摩耗のよる焼結樹脂粒子の脱落の面から、好ましい。
【００１９】
本発明に係る筆記具用ペン先においては、上述したように、上記繊維束の少なくとも筆記面となる表面に熱可塑性樹脂粉体からなる焼結体を被覆してなることを特徴とする。ペン先の全面若しくは一部の筆記面に被覆する焼結体の熱可塑性樹脂粉体としては、例えば、ポリオレフィン、フッ化ビニリデン、ポリテトラフルオロエチレン、エチレンビニルアセテート、アクリロニトリル−スチレン樹脂の群より選んだ少なくとも１種以上の樹脂を挙げることができる。特に、上記ポリオレフィンとしては、超高分子ポリエチレン、高密度ポリエチレン、低密度ポリエチレン、ポリプロピレンであることが望ましい。
【００２０】
上記焼結体の被覆する厚みは、被覆されるペンの径、使用目的に応じて適宜に選択することができ、０．０５〜１．５ｍｍ、好ましくは、０．２〜１ｍｍ程度が望ましい。被覆に使用する熱可塑性樹脂粉体の粒径は適宜選択することができる。特に好ましい粒径は、インキ流出を阻害したり、粒径の大きな顔料を用いたインキであれば、その顔料を目詰まりさせる危険性のないもの、更に筆記やペン先の押圧する圧力に耐えられ、被覆した繊維束の表面から脱落しないものを選定することが望ましい。具体的には、３０メッシュ（４４７μｍ）〜２００メッシュ（７４μｍ）、好ましくは、１００メッシュ（１５０μｍ）〜１５０メッシュ（１０５μｍ）のものが好適である。
【００２１】
本発明に係る筆記具用ペン先にあっては、上述のように、成形した繊維束の全体に焼結体を被覆して良く、また繊維束にはその筆記面を除く部分に補強樹脂の被覆層を形成しても良い。このような場合、その被覆層の樹脂融点より熱可塑性樹脂粉体の樹脂焼結温度が低いことを特徴とすることができる。
インキをペン先に流出させるためにペン先を筆記面にあてて押圧する動作の圧力にペン先が耐えるようにするためは、ペン先外周面を補強用の樹脂で被覆することが望ましい。
【００２２】
即ち、バインダーで接着硬化して成形した棒状の繊維束の外周面をポリアセタール樹脂、ナイロン樹脂、ポリオレフィン樹脂、アクリル樹脂などの被覆材でパイプ状に被覆し、このような棒状の繊維束を所望の長さに切断した後、筆記面（切断端部）のみを砥石などで研削し、繊維とバインダー樹脂よりなる筆記面を露出させたものを使用して、筆記面のみに焼結体を施しても良い。
被覆樹脂の肉厚は、目的によって適宜に設定できるが、インキ色の視認性、経済性等の観点から、０．０１ｍｍ〜０．７ｍｍ、更に好ましくは０．０５ｍｍ〜０．５ｍｍの範囲が望ましい。
【００２３】
次に、本発明に係る筆記具用ペン先の製造方法を簡単に説明する。
例えば、図１に示すような実施形態の筆記具用ペン先の製造方法にあっては、先ず、上述した繊維を集束して、接着硬化性のバインダー樹脂溶液に含浸させて繊維束を所定断面形状にして棒状に成形する。成形装置としては、繊維束が導入されるパイプ又はダイからなる加熱・圧縮可能な押出成形機等であり、パイプ等の断面形状は所望のペン先の断面形状に合わせて設計される。
【００２４】
次に、上述で得られたバインダー樹脂が硬化した棒状の繊維束を所定の長さに裁断し、例えば、図１に示すように裁断繊維束１の端部を所望の形状に研磨してペン先の原形状を得る。次に、裁断繊維束１をその形状と同等或いは若干大きな相似形状の金型に配して、裁断繊維束１と金型との間に上述した熱可塑性樹脂粉末を充填する。充填後、金型を所定の焼結温度で加熱して、熱可塑性樹脂粉末を金型内で焼結させることにより、繊維束の全体面を焼結体２で被覆してペン先１０を製造する。
【００２５】
また、例えば、図２に示すような実施形態の筆記具用ペン先の製造方法にあっては、繊維束１を被覆装置が設置された押出成形機に導入し、上述で得られたバインダー樹脂が硬化した棒状の繊維束１の外周面を被覆樹脂３、例えば、ポリアセタール樹脂、ナイロン樹脂、ポリオレフィン樹脂、アクリル樹脂などで被覆し、繊維束１の横方向の曲げ強度の向上を図ることができる。
【００２６】
この場合、被覆樹脂３の肉厚を目的に応じて適宜に設定し、上述したようにインキ色の視認性、経済性等の観点から、０．０１ｍｍ〜０．７ｍｍ、更に好ましくは０．０５ｍｍ〜０．５ｍｍの範囲とすることが望ましい。
被覆されたものを短尺に裁断し、筆記面となる裁断端部を所望の形状に研磨した後、その研磨した筆記面に熱可塑性樹脂粉体を上述のようにして施す。その際は、被覆樹脂３の融点より粉末樹脂２の焼結温度が低いものの組み合わせを選択することが望ましい。
【００２７】
【実施例】
次に、本発明に係る筆記具用ペン先を以下の実施例に基づいて更に説明する。
（実施例１）
５ｄ（デニール）のポリエステル繊維を集束して、塩化メチレンに溶解させた不飽和ポリエステル樹脂槽を通過させて樹脂溶液を含浸させた。次に、加熱乾燥炉を通過させて、外径４．６ｍｍ、気孔率７０％の棒状の成形物を得た。得られた棒状繊維束を短尺に裁断し、両端を砲弾状に研磨してコアとなる繊維束芯を作成した。それを、その形状より外径が０．４ｍｍ大きな相似形状の金型に配置し、ポリエチレンの粉体を外周部全面面に覆うように充填した後に、金型を温度１３０℃に加熱して、高密度ポリエチレンの粉体を焼結させ、外径５ｍｍの両頭の形状をした繊維束芯をポリエチレン粉末の焼結体で被覆したペン芯を得た。
【００２８】
（実施例２）
２０ｄ（デニール）のアクリルニトリル繊維を集束して、塩化メチレンに溶解させたメラミン樹脂槽を通過させて樹脂溶液を含浸させた後、加熱乾燥炉を通過させて、外径４．６ｍｍ、気孔率６８％の棒状の成形物を得た。次に、成形物を短尺に裁断し、両端を砲弾状に研磨してコアとなる繊維束芯を作成した。それを、その形状より外径が０．４ｍｍ大きな相似形状の金型に配置し、超高分子量ポリエチレンの粉体を外周部全面に覆うように充填した後に、金型を温度１７０℃で加熱して、超高分子量ポリエチレンの粉体を焼結させ、外径５ｍｍの両頭の形状をした繊維束芯を超高分子量ポリエチレン粉末の焼結体で被覆したペン芯を得た。
【００２９】
比較例として、実施例１、２のコアの作成方法で、外径５ｍｍのものを同気孔率で成形し、樹脂粉体の焼結を施さずにしたものを、それぞれ比較例１、２とした。
【００３０】
上記、実施例１、２、及び比較例１、２で作成したものを、ペン先押圧式の筆記具（三菱鉛筆製、ユニボスカＰＣ−５Ｍに装填し、ペン芯の筆記部を垂直に紙面にあてて、１０ｍを筆記毎に５００ｇの荷重で１００回押圧し、再度１０ｍ筆記する操作を繰り返し、５００ｍまで筆記したときの先端の状態及び１００ｍ毎の筆記線幅を測定した。
その結果を下記の表１に示す。
◎：外観変化がない
○：外観変化が微少
△：外観変化が大きい
×：先端部がばらけてしまっている
【００３１】
【表１】
2004098518.tif 000003
実施例に示すように、ペン先押圧式でバルブを解放しペン先にインキを流出させる液式のペンにて、高粘性のインキ、大粒径のインキ、及び高固形分のインキを流出させるためことができる。また、ペン芯内での顔料目詰まりもなく、かつ、押圧の荷重や筆記時の摩耗によるペン芯先端部のバラケずに初期の線幅をはぼ維持でき、書き味も好適なべン芯が得られる。いものを使用しても十分かつスムースなインキ流出が得られる。
【００３２】
【発明の効果】
以上、説明したように、本発明に係る筆記具用ペン先は、繊維を集束して、バインダー樹脂で接着硬化させて得られる繊維束からなるものであり、上記繊維束の少なくとも筆記面となる表面に熱可塑性樹脂粉体からなる焼結体を被覆してなるので、その繊維束がバラケて筆記時に不具合を生じることなくなる。また、高粘度インキを使用した場合でも、そのペン先においてスムースな流出を確保すると共に、粒径の大きな顔料が芯内のインキ流路で目詰まりを起こすことがない。更に、本発明に係る筆記具用ペン先は、初期時の線幅、好筆感を長く維持することができる。
【図面の簡単な説明】
【図１】図１は、本発明に係る筆記具用ペン先の断面図である。
【図２】図２は、本発明に係る筆記具用ペン先の別の実施形態を示す断面図である。
【符号の説明】
１　　　繊維束
２　　　焼結体
３　　　被覆層
１０、２０　　　ペン先
【図１】
2004098518.tif 000004
【図２】
2004098518.tif 000005
【手続補正書】
【提出日】平成14年9月11日(2002.9.11)
【手続補正２】
【補正対象書類名】明細書
【補正対象項目名】０００１
【補正方法】変更
【補正の内容】
【０００１】
【発明の属する技術分野】
本発明は、筆記具用ペン先に関するものであり、より詳細には、耐磨耗性及び耐バラケ性（繊維束の割れ、毛羽立ち等）を改良することにより、筆記時の線幅保持性及び芯の耐久性を向上させると共に、筆感に優れている筆記具用ペン先に関するものである。


【手続補正３】
【補正対象書類名】明細書
【補正対象項目名】０００８
【補正方法】変更
【補正の内容】
【０００８】
従って、本発明の課題は、繊維束がバラケて筆記に不具合を生じることなく、高粘度インキのスムースな流出を確保すると共に、粒径の大きな顔料が芯内のインキ流路で目詰まりを起こすことがなく、更に、初期の線幅、好筆感を維持することのできる筆記具用ペン先を提供することにある。